상기 부극 합 재 층 용 슬러리 조성물 을 , 콤마 코터 로 , 집 전체 인 두께 15 μ m 의 구리 박 의 표면 에 , 도부 량 이 11 ± 0 . 5 mg / cm 2 가 되 도록 도포 하 였 다 . 그 후 , 부극 합 재 층 용 슬러리 조성물 이 도포 된 구리 박 을 , 400 mm / 분 의 속도 로 , 온도 80 ℃ 의 오븐 내 를 2 분 간 , 또한 온도 110 ℃ 의 오븐 내 를 2 분 간 에 걸쳐 반송 함 으로써 , 구리 박 상 의 슬러리 조성물 을 건조 시켜 , 집 전체 상 에 부극 합 재 층 이 형성 된 부극 원단 을 얻 었 다 .